FR 2942478 A1 20100827 FR 0951104 A 20090220 Composé pigmentaire zincifère exempt d'écotoxicité et primaire d'adhérence anticorrosion incorporant ledit composé Le domaine de l'invention est celui des composés inhibant les effets de la corrosion sur des supports en métal, par exemple des tôles d'engins de type voiture, navire ou bien encore avion, et notamment celui des pigments incorporables dans des peintures de revêtement. II existe aujourd'hui différents types de pigments anticorrosion incorporés à des peintures permettant de limiter les effets de corrosion de substrats métalliques néanmoins, ces derniers sont confrontés à des contraintes de plus en plus sévères en terme d'utilisation pour répondre aux différentes exigences et directives environnementales européennes et notamment dans les domaines tels que le transport, le stockage et le recyclage. Ces dernières années de nombreuses réglementations sont apparues, parmi lesquelles on peut citer les réglementations suivantes : DEEE - Déchets d'Équipements Électriques et Électroniques - 2002 ROHS - Restriction of the use of certain Hazardous Substances - 2002 Recyclage des Véhicules Hors d'Usage - RVHU - 2002 REACH - Registration, Evaluation and Authorisation of Chemicals -2007 GHS - Globally Harmonized System of Classification and Labelling of Chemicals - 2005 Le monde de la peinture s'est donc complexifié au fil des années 25 rendant plus exigeante en terme d'écotoxicité, l'utilisation de composés anticorrosion. C'est notamment le cas d'un très bon agent anticorrosion à base de zinc utilisable dans des peintures, il s'agit du phosphate de zinc. La classification du phosphate de zinc a ainsi été établie en 2004. 30 Le phosphate de zinc est nommément mentionné dans le 28ème A.P.T. - Adaptation aux Progrès Techniques - de la directive européenne 67/548/CEE. Le phosphate de zinc est étiqueté N/Dangereux pour l'environnement aquatique, et R50/53 - � Très toxique pour les organismes aquatiques, peut entraîner des effets à long terme pour l'environnement aquatique �. Le tableau ci-après récapitule selon les quL. tés utilisées de phosphate de zinc Zn3(PO4)2, 2 à 4 H2O dans un produit utilisé, les contraintes d'étiquetage ainsi que les phrases de risque du code du travail associées conformément à la directive 99/45/CE. Quantité de Zn3(PO4)2 Etiquetage Phrase de risque >25% çs-~ .... R50/53 7 q , Très toxique pour les organismes aquatiques, peut entraîner des effets néfastes à long terme pour l'environnement aquatique R51/53 Toxique pour les organismes aquatiques, peut entraîner des effets néfastes à long terme pour l'environnement aquatique R52/53 Nocif pour les organismes aquatiques, peut entraîner des effets néfastes à long terme pour l'environnement aquatique. Ainsi toute formule qui contient plus de 2,5% en masse est de ce fait étiquetée N/Dangereux pour l'environnement aquatique. Un nouveau besoin est ainsi apparu car certains marchés n'acceptent pas cet étiquetage et demandent des pigments qui n'entrainent pas l'étiquetage N. Conformément à la directive 99/45/CE, le formulateur, pour éviter l'étiquetage N, est contraint d'utiliser moins de 2,5% en masse d'un produit N, R50/53 comme le phosphate de zinc, or les performances de résistance à la corrosion augmentent avec la teneur en phosphate. II est à noter que de manière conventionnelle, sont définis comme 2,5% - 25% 0,25% - 2,5% Aucune � substances �, d'après la directive européenne 1999/45/CE, les éléments chimiques et leurs composés à l'état naturel ou tels qu'obtenus par tout procédé de production, y compris tout additif nécessaire pour préserver la stabilité du produit et toute impureté dérivant du procédé, mais à l'exclusion de tout solvant qui peut être séparé sans affecter la stabilité de la substance ni modifier sa composition II est à noter également que de manière conventionnelle, sont définis comme � préparations �, les mélanges ou solutions composés de deux substances ou plus. Dans ce contexte, des pigments anticorrosion ne contenant pas de zinc, qui avaient ainsi été développés ces dernières années, retrouvent de l'intérêt. Des brevets ont notamment été déposés sur le phosphate (-tricalcique (Budenheim, 1991, DE 4014523 Al), et sur les mélanges de phosphate R-tricalcique ou dicalcique et de phosphate trimagnésien (Budenheim, 1996-1997, DE 195 41 895 Al û US005665149A). Il a également été démontré que les pigments anticorrosion contenant du phosphate de magnésium ont des attraits intéressants en peinture (Albright et Wilson, 1976, US003960611A), sans toutefois égaler le phosphate de zinc. Ces pigments sans zinc sont performants dans certains systèmes de peintures mais ne sont pas aussi universels que le phosphate de zinc. En effet, le phosphate de zinc est performant dans la plupart des formulations utilisées en peinture anticorrosion. Dans ce contexte, l'objectif recherché est de développer un pigment anticorrosion qui soit à la fois non dangereux pour l'environnement, et qui soit aussi universel en peinture anticorrosion que le phosphate de zinc. C'est pourquoi la présente invention a pour objet un composé pigmentaire exempt d'écotoxicité aigüe comprenant au moins un composant à base de zinc de type poudre de zinc métallique ou de type oxyde ou hydroxyde de zinc ou de type phosphate ou borate ou stéarate ou laurate ou carbonate ou polyphosphate ou phosphite, caractérisé en ce qu'il comporte en outre au moins un phosphate ou hydrogénophosphate de type : - magnésium pouvant être MgHPO4,3H2O, Mg3(PO4)2, 5H2O ; sodium pouvant être Na3PO4,10H20 ou Na3PO4, 12H20 ou Na2HPO4, 7H20 ou Na2HPO4,12H20 ; - potasntam pouvant être K3PO4 ou K2HPO4 ; calcium pouvant être CaHPO4,2H20 ou Ca3(PO4)2 ; strontium pouvant être SrHPO4 ou Sr3(PO4)2 ; alumium AIPO4 ; - ammonium pouvant être (NH4)3PO4,3H20 ou (NH4)2HPO4 ; organique pouvant être de type guanidine. Selon une variante de l'invention, le composé comporte du phosphate de zinc, Zn3(PO4)2, 0 à 4H20 et du phosphate de magnésium MgHPO4, 3H20 le ratio pondéral entre le phosphate de zinc et le phosphate de magnésium étant non nul et compris respectivement entre environ 99,5%10,5% et 0%/100%. Avantageusement, le ratio pondéral entre le phosphate de zinc et 15 le phosphate de magnésium est d'environ 90 %/10%. L'invention a aussi pour objet l'utilisation d'un composé pigmentaire selon l'invention pour l'élaboration d'une peinture. L'invention a encore aussi pour objet l'utilisation d'un composé pigmentaire selon l'invention en combinaison avec une charge non 20 écotoxique comme par exemple le talc, la baryte, le kaolin, la silice, le silicate (aluminium, calcium, magnésium), l'oxyde de fer, le vert oxyde de chrome, le mica, la ferrite, le carbonate, le dioxyde de titane pour l'élaboration d'une peinture. L'invention a encore pour objet un procédé d'obtention d'un 25 composé pigmentaire selon l'invention, caractérisé en ce qu'il comprend le mélange de poudre par voie physique ou chimique de type précipitation séquentielle, cristallisation séquentielle, coprécipitation, cocristallisation, broyage, malaxage, dispersion, extrusion, empâtage, granulation. L'invention a aussi pour objet un revêtement comportant un 30 polymère de type époxy, alkyde, acrylique, vinylique, polyuréthane, aminoplaste, polyoléfine, butyrale, caoutchouc, huile synthétique ou naturelle caractérisé en ce qu'il comporte en outre un composé pigmentaire anticorrosion selon l'invention. L'invention a aussi pour objet un revêtement pour pièce caractérisé en ce qu'il comporte au moins un feuil organique contenant un composé pigmentaire anticorrosion selon l'invention. L'invention a encore pour objet une matière plastique caractérisée en ce qu'elle comprend en outre un composé pigmentaire selon l'invention. L'invention a encore pour objet un mastic ou adhésif caractérisé en ce qu'il comprend en outre un composé pigmentaire selon l'invention. L'invention a encore pour objet une encre caractérisée en ce qu'elle comprend en outre un composé pigmentaire selon l'invention. L'invention a pour objet une matière caoutchoutique naturelle ou synthétique caractérisée en ce qu'elle comprend en outre un composé pigmentaire selon l'invention. L'invention a pour objet un lubrifiant solide ou liquide caractérisé en ce qu'il comprend en outre un composé pigmentaire selon l'invention. L'invention a encore pour objet l'utilisation d'un revêtement anticorrosion selon l'invention, pour le traitement de pièce ou objet métallique tel que véhicule automobile, navire, aéronef, pont, engin de travaux publics, ferroviaire, bâtiment agricole, industriel, � coil coating �, matériel électronique, informatique, et électroménager, installation gazière et pétrolière. L'invention sera mieux comprise et d'autres avantages apparaîtront à la lecture de la description qui va suivre donnée à titre non limitatif et grâce aux figures annexées parmi lesquelles : la figure 1 illustre des tests de peinture permettant d'évaluer les 25 performances anticorrosion réalisés selon les normes cloquage pleine plaque et degré d'enrouillement ASTM 1654 d'un revêtement comprenant un primaire d'adhérence anticorrosion d'un premier type d'époxy amide incorporant un phosphate de zinc standard et d'un revêtement comprenant un primaire 30 d'adhérence anticorrosion d'un premier type d'époxy amide incorporant un composé selon l'invention ; la figure 2 illustre des tests de peinture permettant d'évaluer les performances anticorrosion réalisés selon les normes cloquage pleine plaque et degré d'enrouillement ASTM 1654 d'un 35 revêtement comprenant un primaire d'adhérence anticorrosion 15 20 d'un premier type d'époxy amine incorporant un phosphate de zinc standard et d'un revêtement comprenant un primaire d'adhérence anticorrosion d'un premier type d'époxy amine incorporant un composé selon l'invention. La suite de la description est plus particulièrement présentée dans le cadre du mono hydrogéno-phosphate de magnésium, très bien adapté car présentant une très bonne compatibilité avec le phosphate de zinc. Exemple de composés anticorrosion à base de phosphate de zinc 10 et de phosphate de maqnésium. Différents composés ont été fabriqués et testés présentant des ratio pondéraux entre phosphate de zinc et mono hydrogéno-phosphate de magnésium variant de 90%/10% à 4,3%/95,7%, et identifiés comme suit : PZAT 90 PZ20 90%/PAT30 10% PZAT 80 PZ20 80%/PAT30 20% PZAT 70 PZ20 70%/PAT30 30% PZAT 60 PZ20 60%/PAT30 40% PZAT 50 PZ20 50%/PAT30 50% PZAT 40 PZ20 40%/PAT30 60% PZAT 04 PZ 4,3%/PAT30 95,7% avec PZ20 : PAT30 Zn3(PO4)2,2 à 4H2O et MgHPO4,3H2O 25 30 35 1) Tests d'écotoxicité Il existe deux voies possibles pour déterminer l'étiquetage dangereux pour l'environnement des préparations : - une première voie régie selon la règle des mélanges de substances, c'est-à-dire selon la composition du produit. Par cette voie, tout produit contenant du zinc est de ce fait dangereux pour l'environnement. une deuxième voie régie selon les tests d'écotoxicité en accord avec les protocoles OCDE 201, 202, 203 sur la préparation contenant des matières dangereuses, cette deuxième voie possible prévalant sur la première voie. Selon la deuxième voie, les tests sont réalisés sur les trois espèces suivantes : les algues, les daphnies, et les poissons. D'un point de vue réglementation la demanderesse a suivi l'annexe 5 modifié de la directive 67/548/CEE, la directive 99/45/CEE relative aux préparations modifiées, le rapport du GHS réalisé en 2003 - partie 3, paragraphe 3.10.3 relatif aux critères de classification des mélanges, et des tests ont été réalisés suivant les lignes directrices de l'OCDE 201 adoptée le 23 Mars 2006, 202 adoptée le 13 avril 2004, 203 adoptée le 17 juillet 1992. L'étiquetage classique d'un composé s'effectue par la suite par rapport au résultat le plus mauvais des trois tests et permet d'apporter les résultats récapitulés dans le tableau ci-après, dans lequel sont définis selon une concentration C, une durée de test exprimée en heures et un taux de 50 pourcent d'espèces succombant au terme du nombre d'heures identifiées, les étiquetages imposés ou non. Tests Concentration Etiquetage Phrase de risque C 96H CL50 (poisson) 1 mg/IR50/53 pour les organismes 48 H CE50 (daphnie) Très aquatiques, toxique peut entraîner des 72H CL50 (algues) effets néfastes à long terme pour l'environnement aquatique 96H CL50 (poisson) entre 1 et 10 :~ R51/53 48 H CE50 (daphnie) mg/l Toxique pour les organismes 72H CL50 (algues) aquatiques, peut entraîner des effets néfastes à long terme pour l'environnement aquatique 96H CL50 (poisson) entre 10 et 100 Aucun R52/53 48 H CE50 (daphnie) rng/I Nocif pour les organismes 72H CL50 (algues) aquatiques, peut entraîner des effets néfastes à long terme pour l'environnement aquatique. Des tests ont été effectués au CIT, Centre International de Toxicologie à Evreux (France). Les préparations ont été réalisées par mélange physique. L'appellation BPL désigne les tests réalisés selon les Bonnes Pratiques de Laboratoire. On désigne par : - la référence CL50 : la concentration létale par ingestion pour 5 50% de la population ; - la référence 0E50 : la concentration létale par inhalation pour 50% de la population 1.1. Ecotoxicité aigüe sur les algues Pseudokirchneriella 1 o Subcapitata Préparation Test BPL / Inhibition CL50 (mg /1) Non BPL algues (%) PZ 90%/PAT30 10% BPL 11,67 >100 PZ 80%/PAT30 20% Non BPL 23,58 >100 PZ 70%/PAT30 30% Non BPL 19,16 >100 PZ 60%/PAT30 40% Non BPL 17,5 >100 PZ 50%/PAT30 50% Non BPL 13,72 >100 PZ 40%/PAT30 60% Non BPL 6,58 >100 PZ 4,3%/PAT30 95,7% BPL 12,24 >100 L'inhibition des algues est inférieure à 50%. La préparation n'est donc pas écotoxique pour les algues du fait d'une écotoxicité aigüe 15 CL50>50% selon le protocole OCDE 201. 1.2. Ecotoxicité aigüe sur les crustacés Daphnia Magna Préparation Test BPU Immobilisation CE50 (mg/L) non BPL daphnies (%) PZ 90%/PAT30 10% BPL 0 >100 PZ 80%/PAT30 20% Non BPL 0 >100 PZ 70%/PAT30 30% Non BPL 0 >100 PZ 60%/PAT30 40% Non BPL 0 >100 PZ 50%/PAT30 50% Non BPL 0 >100 PZ 40%/PAT30 60% Non BPL 0 >100 PZ 4,3%/PAT30 95,7% BPL 0 >100 20 Aucune daphnie n'est immobilisée. La préparation n'est donc pas écotoxique pour les crustacés du fait d'une écotoxicité aigüe CE50>100mg/L selon le protocole OCDE 202. 1.3. Ecotoxicité aigüe sur les poissons Oncorhynchus Mykiss Préparation Test BPL/ ' Nombre de Mortalité CL50 non BPL truites truites (%) (mg/L) PZ 90%/PAT30 10% BPL 10 0 >100 PZ 80%/PAT30 20% Non BPL 10 0 >100 PZ 70%/PAT30 30% Non BPL 10 0 >100 PZ 60%/PAT30 40% Non BPL 10 0 >100 PZ 50%/PAT30 50% Non BPL 10 0 >100 PZ 40%/PAT30 60% Non BPL 10 0 >100 PZ 4,3%/PAT30 95,7% BPL 10 0 >100 Aucune truite n'est morte. La préparation ne présente pas de toxicité pour les poissons du fait d'une écotoxicité aigüe CL50>100mg/L selon le protocole OCDE 203. II ressort ainsi de ces analyses que l'ensemble de ces préparations citées ci-dessus ne sont pas dangereuses pour l'environnement Les composés correspondant énumérés ci-dessus ont été évalués en terme d'écotoxicité et sont également évalués en terme de performances anticorrosion. Pour cela on réalise des primaires d'adhérence anticorrosion 15 classiques de type système époxy en phase solvant incorporant les différents composés pigmentaires. En effet dans le cadre de la problématique de revêtement anticorrosion, problématique de la présente invention on cherche à développer des primaires d'adhérence anticorrosion correspondant à la 20 première couche destinée à revêtir une surface métallique, elle-même destinée à supporter de manière classique une seconde couche de peinture portant généralement la couleur dudit revêtement et dénommée fréquemment couche de finition. 25 2) Tests anticorrosion en peinture La demanderesse a effectué des tests en peinture prouvant les bonnes performances anticorrosion en peinture des composés. Ces tests ont été effectués avec des primaires époxy phase solvant. Illustration 1 : Tests de la préparation dans un primaire époxy amide phase solvant La formule suivante a été réalisée. MATIERES % POIDS % POIDS DESCRIPTION FOURNISSEURS PREMIERES PART A Introduire sous mélange dans l'ordre suivant EPIKOTE 1001/XYLENE 22,90 22 90 Résine époxy HEXION 50/50 poids/poids SOLVESSO 100 7,20 7,20 Hydrocarbure aromatique solvant TOTAL Chimie ALCOOL ISOBUTYLIQUE 1,60 1,60 Solvant SHELL DOWANOL PMA 7,30 7,30 Ester de glycol, solvant DOW NUODEX 10% Ca 0,50 0,50 ELEMENTIS Agent de dispersion Specialities BENTONE SD2 0,15 0,15 ELEMENTIS Additif rheologique Specialities TiO2 TR92 4,30 4,30 Rutile HUNSTMANN PHOSPHATE DE 8,00 Inhibiteur de Corrosion SNCZ ZINC PZ20 PZAT90 0 8,00 Inhibiteur de Corrosion SNCZ YELLOW IRON OXIDE i 5,10 5,10 Pigment colorant BAYER 3920 TALC 10 M2 9,30 9,30 Charge i RIO TINTO Minerais MICA MU 2/1 10,70 10,70 Charge CMMP THIXATROL ST 0 20 ELEMENTIS 0,20 Additif thixotropique Specialities Broyage billes pendant 40 minutes jusqu'à finesse 5 Hegman ACETATE DE BUTYL 2,50 2,50 Ester, solvant TOTAL chimie CERECLOR M50 2,40 2,40 Paraffine chlorée plastifiant INEOS DUOMEEN TDO 0,15 0,15 Surfactant type cationique AKZO Chemie PART B XYLENE 3,00 3,00 Hydrocarbure aromatique, solvant TOTAL Chimie EPILINK 230 0,30 0,30 Accélerateur AKZO Chemie ARADUR 115 X70 BD 14,40 14,40 Durcisseur polyamino amide VANTICO CVP% 34,5 34,73 (concentration volumique pigmentaire) Extrait sec en poids% 62,39 62,39 Extrait sec volumique% 44,75 44,84 Ratio pigment/liant 0,53 0,53 (en volume) Test dit de � screeninq � Ces préparations ont été réalisées par mélange d'une base contenant du phosphate acide de magnésium MgHPO4, 3H2O, vendu par la société SNCZ sous le nom de Novinox PAT30, et d'une base contenant du phosphate de zinc, vendu par la société SNCZ sous le nom de PZ20. Un film de 40 pm d'épaisseur, appliqué sur acier laminé à froid, est exposé 400 heures au brouillard salin (norme ASTM B117). Une cotation a permis d'évaluer le degré d'enrouillement et le degré de cloquage. Pour le degré d'enrouillement, la norme NF ISO 4628-3 T30-140-3 10 a été utilisée. Rio : pas d'enrouillement, 0% d'aire rouillée Rit : très peu d'enrouillement 0,5% d'aire rouillée Ri5 : très rouillé 40 à 50% d'aire rouillée 15 Pour le degré de cloquage, les normes NF ISO 4628-1 T30-140-2 et NF ISO 4628-3 T30-140-2 ont été utilisées DOSO : aucun défaut décelable à dimension invisible sous agrandissement X10 D2S2 : petites cloques en petite quantité 20 D5S5 : grosses cloques en grande quantité La � cotation griffe � et la � cotation générale � se sont effectuées suivant la norme ASTM D 1654 Janvier 2005- � Standard Test Method for Evaluation of Painted or Coated Specimens Subjected to Corrosive 25 Environments �- tableau 1 et 2 respectivement page 3. Cotation à la griffe : représente 0 mm à la griffe 0 représente 16 mm et plus à la griffe Cotation générale : 30 10 représente 0% de dégradation 0 représente plus de 75% de dégradation 35 Mélange 0/100 06/94 12,5/87,5 25/75 37,5/62,5 PZ20/PAT30 Degré Ri5 Ri5 Ri5 Ri5 Rit d'enrouillement Degré de D5S5 D3S5 D3S5 D3S5 D2S3 cloquage cotation griffe 0,5 0,5 0,5 0,5 4 (/10) cotation 0 1 1 1 5 générale (/10) Mélange 50/50 62,5/37,5 75/25 87,5/12,5 94/6 100/0 PZ20/PAT30 Degré Ri3 Ri1 Ri1 Ri1 Rit Ri1 d'enrouillement Degré de D3S3 DOSO D0SO DOSO DOSO DOSO cloquage cotation griffe 1 , 7 9 6 , 5 8 (/10) cotation 3 7 9 6,5 5,5 8,5 générale (/10) II ressort des mesures ci-dessus que les performances anticorrosion sont les meilleures lorsqu'il y a au moins 62,5% de PZ20 associé à moins de 37,5% de PAT30 en poids. Comparatif des composés PZ20 et PZAT90 en primaire époxy 10 amide Le PZ20 et la préparation PZ20 90%/PAT30 10% ont été comparés. Le PZAT90 a été réalisé par mélange physique. On réalise une couche de primaire anticorrosion incorporant les 15 composés pigmentaires dans une résine de type époxy amide d'épaisseur 40pm sur une surface métallique. Cette couche est recouverte d'un film de polyuréthane PU de 100 pm d'épaisseur, encore dénommée couramment couche de finition. L'ensemble est soumis à l'exposition d'un brouillard salin (norme 20 ASTM B117) durant 400 heures. La concentration pigmentaire volumique est de 33,11% ; l'extrait sec volumique de 44,23% et le ratio pigment/liant en volume de 0,5. La figure 1 illustre les résultats obtenus. La cotation s'effectue en suivant les mêmes normes que citées précédemment. PZAT90 PZ20 Degré d'enrouillement Rit Rit Degré de cloquage DOSO DOSO cotation griffe (/10) 7 7 cotation générale (/10) 9 9 Le PZAT90 est aussi performant que le PZ20 ; deux procédés distincts fournissent des résultats comparables. Illustration 2 : Tests de la préparation dans un primaire époxy amine phase solvant La formule suivante a été réalisée : 15 20 25 30 MATIERES PREMIERES % POIDS % POIDS DESCRIPTION FOURNISSEURS PART A Introduire sous mélange dans l'ordre suivant EPIKOTE 1001/XYLENE 25,40 25,40 Résine époxy HEXION 50/50 poids/poids SOLVESSO 100 7,90 7,90 Hydrocarbure TOTAL chimie aromatique solvant ALCOOL ISOBUTYLIQUE 1,80 1,80 Solvant SHELL DOWANOL PMA 8,00 8,00 Ester de glycol, solvant DOW NUODEX 10% Ca 0,50 0,50 Agent de dispersion ELEMENTIS Specialities BENTONE SD2 0,20 0,20 Additif rheologique ELEMENTIS Specialities TiO2 TR92 4,80 4,80 Rutile HUNSTMANN PHOSPHATE DE ZINC 8 00 _ Inhibiteur de SNCZ PZ20 Corrosion PZAT 90 0 8,00 Inhibiteur de SNCZ Corrosion OXYDE DE FER JAUNE 5,70 5,70 Pigment colorant BAYER 3920 TALC 10 M2 9,00 9,00 Charge RIO TINTO Minerais MICA MU 2/1 10,00 10,00 Charge CMMP THIXATROL ST 0,20 0,20 Additif thixotropique ELEMENTIS Specialities Broyage billes pendant 40 minutes jusqu'à finesse 5 hegman BUTYL ACETATE 2,60 2,60 Ester, solvant TOTAL chimie CERECLOR M50 2,60 2,60 Paraffine chlorée INEOS plastifiant DUOMEEN TDO 0,20 0,20 Surfactant type AKZO Chemie cationique PART B XYLENE 4,10 4,10 Hydrocarbure TOTAL chimie aromatique solvant DOWANOL PMA 4,10 4,10 ester de glycol, solvant DOW EFFIDUR 433 4,90 4,90 Cycloaliphatique France INDUSTRIE polyamine CVP % 39,27 39,51 (concentration volumique pigmentaire) Extrait sec en poids% 58,56 58,56 Extrait sec volumique% 39,27 39,36 Ratio pigmenUliant (en 0,65 0,65 volume) Comparatif des composés PZ20 et PZAT90 en primaire époxy amine On réalise un primaire anticorrosion à base d'époxy amine incorporant les préparations pigmentaires, d'épaisseur 60pm. Cette couche est recouverte d'un film de polyuréthane PU de 100 {gym d'épaisseur, encore dénommée couramment couche de finition. L'ensemble est soumis à l'exposition d'un brouillard salin-norme ASTM B117-durant 400 heures. La concentration pigmentaire volumique est de 38,05% ; l'extrait sec volumique de 53,4% et le ratio pigment/liant en volume de 0,61. La figure 2 illustre les résultats obtenus. La cotation s'effectue en suivant les mêmes normes que citées précédemment. PZAT90 PZ20 Degré d'enrouillement Rit Rit Degré de cloquage DOSO DOSO cotation griffe (/10) 9 8 cotation générale (/10) 9 9 Le PZAT90 est aussi performant que le PZ20 ; deux procédés distincts 15 fournissent des résultats comparables. Une comparaison du PZ20 et du pigment PZAT90 en système époxy amide, et époxy amide en phase solvant montre des résultats très satisfaisants concernant la performance du pigment PZAT90. 20 REVENDICATIONS1. Composé pigmentaire exempt d'écotoxicité aigüe comprenant au moins un composant à base de zinc de type : poudre fine métallique ou de type oxyde ou hydroxyde ou de type phosphate ou borate ou stéarate ou laurate ou carbonate ou polyphosphate ou phosphite, caractérisé en ce qu'il contient en outre au moins un phosphate ou hydrogénophosphate de type : - magnésium pouvant être MgHPO4,3H2O ou Mg3(PO4)2, 5H2O ; ~o - sodium pouvant être Na3PO4,10H2O ou Na3PO4, 12H2O ou Na2HPO4, 7H2O ou Na2HPO4,12H2O ; - potassium pouvant être K3PO4 ou K2HPO4 ; - calcium pouvant être CaHPO4,2H2O ou Ca3(PO4)2 ; - strontium pouvant être SrHPO4 ou Sr3(PO4)2 ; 15 - alumium AIPO4 ; - ammonium pouvant être (NH4)3PO4,3H2O ou (NH4)2HPO4 ; - organique pouvant être de type guanidine. 2. Composé pigmentaire selon la revendication 1, caractérisé en 20 ce qu'il comporte du phosphate de zinc Zn3(PO4)2,O à 4H2O et du phosphate de magnésium MgHPO4,3H2O, le ratio pondéral entre le phosphate de zinc et le phosphate de magnésium étant compris respectivement entre environ 99,5 %/0,5% et 0 %/100%. 25 3. Composé pigmentaire selon la revendication 2, caractérisé en ce que le ratio pondéral entre le phosphate de zinc et le phosphate de magnésium est d'environ 90 %/10%. 4. Utilisation d'un composé pigmentaire selon l'une des 3o revendications 1 à 3, pour l'élaboration d'une peinture anticorrosion. 5. Utilisation d'un composé pigmentaire selon l'une des revendications 1 à 3, en combinaison avec une charge non écotoxique comme par exemple le talc, la baryte, le kaolin, la silice, le silicate 35 (aluminium, calcium, magnésium), l'oxyde de fer, le vert oxyde de chrome, le mica, la ferrite, le carbonate, le dioxyde de titane pour l'élaboration d'unepeinture. 6. Procédé d'obtention d'un composé pigmentaire selon l'une des revendications 1 à 3, caractérisé en ce qu'il comprend le mélange de poudre par voie physique ou chimique de type précipitation séquentielle, cristallisation séquentielle, coprécipitation, cocristallisation, broyage, malaxage, dispersion, extrusion, empâtage, granulation. 7. Revêtement comportant un polymère de type époxy, alkyde, acrylique, vinylique, polyuréthane, aminoplaste, polyoléfine, phénolique, butyrale, caoutchouc, huile synthétique ou naturelle caractérisé en ce qu'il comporte en outre un composé pigmentaire selon l'une des revendications 1 à 3. 8. Utilisation d'un revêtement anticorrosion selon la revendication 7, pour le traitement de pièce ou objet métallique tel que véhicule automobile, navire, aéronef, pont, engin de travaux publics, ferroviaire, bâtiment agricole, industriel, � coil coating �, matériel électronique, informatique, et électroménager, installation gazière et pétrolière. 9. Matière plastique caractérisée en ce qu'elle comprend en outre un composé pigmentaire selon l'une des revendications 1 à 3. 10. Mastic caractérisé en ce qu'il comprend en outre un composé 25 pigmentaire selon l'une des revendications 1 à 3. 11. Adhésif caractérisé en ce qu'il comprend en outre un composé pigmentaire selon l'une des revendications 1 à 3. 30 12. Encre caractérisée en ce qu'elle comprend en outre un composé pigmentaire selon l'une des revendications 1 à 3. 13. Matière caoutchoutique naturelle ou synthétique caractérisée en ce qu'elle comprend en outre un composé pigmentaire selon l'une des 35 revendications 1 à 3. 17 20 14. Lubrifiant solide ou liquide caractérisé en ce qu'il comprend en outre un composé pigmentaire selon l'une des revendications 1 à 3.5